(57)【要約】【課題】遮音性、クッション性を備え、バリアフリーに対応することができるとともに、歩行感触がよく、ダニやカビの発生を低減できる床材を提供することにある。【解決手段】本発明の床材１は、芯材１０と、この芯材１０の少なくとも片面に設けられるクッション材２０と、このクッション材２０を覆うように前記芯材１０に取り付けられ、基布３２上にレザー状皮膜３１が形成されたレザー状仕上材３０とを備え、総厚みが、フローリング材とほぼ同じであり、レザー状仕上材３０は、ＪＩＳ−Ｋ−６７７２で規定される引張り試験において縦方向の伸び率が５０％以下であり、かつ横方向の伸び率が１５０％以下である。【選択図】  図１
2004176535.tif 000002
【特許請求の範囲】
【請求項１】
芯材と、この芯材の少なくとも片面に設けられるクッション材と、このクッション材を覆うように前記芯材に取り付けられ、基布上にレザー状の皮膜が形成されたレザー状仕上材とを備え、
総厚みが、フローリング材とほぼ同じであり、
前記レザー状仕上材は、ＪＩＳ−Ｋ−６７７２で規定される引張り試験において縦方向の伸び率が５０％以下であり、かつ横方向の伸び率が１５０％以下であることを特徴とする床材。
【請求項２】
請求項１に記載の床材において、
前記基布は、不織布であることを特徴とする床材。
【請求項３】
請求項１に記載の床材において、
前記基布は、織布であることを特徴とする床材。
【請求項４】
請求項３に記載の床材において、
前記織布は、平織物または綾織物であることを特徴とする床材。
【請求項５】
請求項３または請求項４に記載の床材において、
前記織布は、ポリエステル繊維とレーヨン繊維との混紡繊維からなることを特徴とする床材。
【請求項６】
請求項３から請求項５のいずれかに記載の床材において、
前記織布は、レーヨン繊維からなることを特徴とする床材。
【請求項７】
請求項１から請求項６のいずれかに記載の床材において、
前記レザー状の皮膜には、マイナスイオン発生剤、抗菌剤、防黴剤、防ダニ剤、防虫剤、脱臭剤、動物忌避剤、吸放湿パウダー、揮発性有機化合物低減剤の少なくともいずれか１つが配合されていることを特徴とする床材。
【発明の詳細な説明】
【技術分野】
【０００１】
本発明は、建物の床面を構成する床材に関する。
【背景技術】
【０００２】
従来より、住宅等の建物では、居間等で、床材として畳が用いられている。また、近年は、床材としてフローリングを用いることも広がっている。
これら従来の畳やフローリングを用いる床材では、普段使用する際でも、様々な問題を抱えていた。
畳とフローリングに共通する問題点としては、例えば、湿気に弱く、ダニ、カビ等の温床となる点、伸びや反りを生じる点、遮音性を要求する場所では、不適当である点などが挙げられる。
【０００３】
畳固有の問題点としては、ＪＩＳ規格の関係で、厚さが５５ｍｍもあるため、廊下等との間で段差ができてしまい、特に老人や幼児にとっては、その段差を乗り越えることが大変な場合がある。
その点、フローリングの厚さは、一般的には２０ｍｍ以下であり、前述した問題は解消されるが、その一方、フローリングは、固い、冷たいという点や、クッション性が悪いために、長時間寝そべるには不適当であるフローリング固有の問題点がある。さらに、固いため、歩行感触が良くないという点もある。
【０００４】
上記の畳やフローリングでの問題を解決するために、厚さが２０ｍｍ以下であり、断面構造が、芯材を中心として、芯材と、不織布製のクッション材と、天然いぐさからなる畳表とを備える構造の畳が提案されている（特許文献１参照）。
【０００５】
この特許文献１記載の技術では、芯材により、伸びや反りを解消している。また、厚さを２０ｍｍとしたことで、廊下等との段差が小さくなり、老人や幼児にとってもその段差を乗り越えるのは、さほど困難なことではなくなったため、いわゆるバリアフリーに対応することもできるようになった。
【０００６】
【特許文献１】実用新案登録３０３８９４２号公報（第１頁）
【発明の開示】
【発明が解決しようとする課題】
【０００７】
しかしながら、特許文献１記載の技術では、畳表として、天然いぐさを使用しており、この天然いぐさには、元々ダニ等を養生する養分が含まれている場合がある。そのため、湿気によってダニやカビが発生するという問題は、未だ解決されていない。また、クッション性は十分でなかった。
【０００８】
本発明の目的は、遮音性、クッション性を備え、バリアフリーに対応することができるとともに、歩行感触がよく、ダニやカビの発生を低減できる床材を提供することにある。
【課題を解決するための手段】
【０００９】
上記目的を達するために、本発明の床材は、芯材と、この芯材の少なくとも片面に設けられるクッション材と、このクッション材を覆うように前記芯材に取り付けられ、基布上にレザー状の皮膜が形成されたレザー状仕上材とを備え、総厚みが、フローリング材とほぼ同じであり、前記レザー状仕上材は、ＪＩＳ−Ｋ−６７７２で規定される引張り試験において縦方向の伸び率が５０％以下であり、かつ横方向の伸び率が１５０％以下であることを特徴とする。
【００１０】
ここで、芯材としては、例えば、ポリスチレンフォームと、このポリスチレンフォームの両面に貼られる保護シートとを備える構成のものが挙げられる。この保護シートは、例えば、０．３ｍｍ程度の厚さであり、ポリプロピレンにガラス繊維を含有して成形されるシートである。
また、クッション材としては、例えば、軟質のポリエチレン製シート、発泡ウレタンシート等が挙げられる。
【００１１】
レザー状仕上材は、ＪＩＳ−Ｋ−６７７２で規定される引張り試験において縦方向の伸び率が５０％以下、より好ましくは３０％以下であり、かつ横方向の伸び率が１５０％以下、より好ましくは５０％以下である。
縦方向の伸び率が５０％を越えるか、または横方向の伸び率が１５０％を越えると、どちらか一方の方向に伸びて、歩行感触が悪くなる場合がある。
【００１２】
このような本発明によれば、レザー状仕上材は、レザー状の皮膜を備えることにより、レザー状の皮膜には、元々ダニ等を養生する養分が含まれていないから、湿気によってダニ等が発生することが少ない。従って、ダニやカビの発生を低減することができる。
また、床材のクッション材により、遮音性、クッション性を備えることができる。さらに、総厚みが、フローリング材とほぼ同じであることにより、段差が生じることが少ないので、いわゆるバリアフリーに対応することができる。
さらに、床材の上を歩行する際に、レザー状仕上材は、縦、横のどちらか一方向に伸びすぎることがないから、レザー状仕上材が伸びることによりに足を取られることがないので、歩行の際の感触を向上させることができる。
【００１３】
本発明の床材では、前記基布は、不織布であることが好ましい。
ここで、不織布の繊維としては、ポリエチレン、ポリプロピレン、ポリエステル、レーヨン、ナイロン等が挙げられる。
ポリエチレンとしては、低密度ポリエチレン、高密度ポリエチレン、直鎖状低密度ポリエチレン等が挙げられる。
ポリプロピレンとしては、ホモポリプロピレン、ランダムポリプロピレン、ブロックポリプロピレン等が挙げられる。
ポリエステルとしては、ポリエチレンテレフタレート等が挙げられる。
一方、不織布の製造方法としては、例えば、スパンボンド法、メルトブロー法、スパンレース法、熱風カード法、熱エンボスカード法、フラッシュボンド法等が挙げられる。
【００１４】
不織布の目付としては、３０〜２００ｇ／ｍ2であることが好ましい。この不織布の目付が３０ｇ／ｍ2未満であると、強度が十分でない場合がある。不織布の目付が２００ｇ／ｍ2越えると、重量が増加して、実用的でなくなり、またしなやかさが低下する場合がある。
【００１５】
これによれば、不織布は、一方向への伸び率が大きくないから、床材を製造する際に、たるみやずれが発生することがない。従って、本発明の基布として、不織布は好適である。また、不織布は、生産性が高いから、安価であるので、床材の製造コストを削減することができる。
【００１６】
本発明の床材では、前記基布は、織布であることが好ましい。
ここで、織布としては、平織物、綾織物および繻子織物等のものが挙げられる。
これによれば、織布は、一方向への伸び率が大きくないから、床材を製造する際に、たるみやずれが発生することがない。従って、本発明の基布として、織布は好適である。
【００１７】
本発明の床材では、前記織布は、平織物または綾織物であることが好ましい。
ここで、平織物とは、経糸(たていと)と緯糸(よこいと)とが１本ずつ交互に交じって織られたものをいう。
また、綾織物とは、経糸(たていと)、緯糸(よこいと)を２本以上ずつ組み合わせて布面に斜めのうねを出したものをいう。
これによれば、織布は、平織物である場合には、平織物は、織布の表面を平滑にできるから、床材を製造する際に、床材の表面を平滑に仕上げることができる。また、織布は、綾織物である場合には、綾織物は、柔軟であるから、床材を製造する際に、扱いやすいので、作業性を向上させることができる。
【００１８】
本発明の床材では、前記織布は、ポリエステル繊維とレーヨン繊維との混紡繊維からなることが好ましい。
ここで、ポリエステル繊維とレーヨン繊維との成分比は、例えば、ポリエステル繊維６５重量％とレーヨン繊維３５重量％とする成分比等が挙げられる。
これによれば、織布は、ポリエステル繊維とレーヨン繊維との混紡繊維からなることにより、ポリエステル繊維は、耐酸性に優れ、レーヨン繊維は、耐熱性に優れているので、耐酸性と耐熱性を兼ね備えた床材とすることができる。
【００１９】
本発明の床材では、前記織布は、レーヨン繊維からなることが好ましい。
これによれば、織布は、レーヨン繊維からなることにより、レーヨン繊維は、熱で溶けることがないので、耐熱性に優れた床材とすることができる。
【００２０】
本発明の床材では、前記織布には、起毛加工が施されていることが好ましい。
ここで、起毛加工とは、織布等の表面を針状のものでかいて毛羽立てる毛・綿・織布などの仕上げ加工のことをいう。起毛加工の具体的方法としては、針布による起毛機により、毛羽立てる方法等が挙げられる。
これによれば、織布には、起毛加工が施されていることにより、毛羽だった起毛が、織布外からの衝撃を和らげるので、床材にクッション性を付与することができる。
【００２１】
本発明の床材では、前記レザー状の皮膜は、合成皮革からなることが好ましい。
ここで、合成皮革とは、例えば、１）ビニルレザー、２）透明性を有する狭義の合成皮革や、３）構造的にも革に近い２重構造で、透明性、耐水性があって、靴等に使用できる人工皮革のことをいう。
以上の原料としては、１）では、ポリ塩化ビニル等、２）では、ポリアミド、ポリアミノ酸、ポリウレタン、オレフィン等、３）ではポリウレタン、ポリアミド等が挙げられる。
以上の原料のうちでも、耐摩耗性の観点からポリウレタン、ビニルレザーが望ましく、軽量化の点から低比重のオレフィンが望ましい。
これによれば、レザー状の皮膜は、合成皮革からなることにより、合成皮革は、耐久性に優れているので、耐久性に優れた床材とすることができる。
【００２２】
本発明の床材では、前記合成皮革は、塩化ビニルからなることが特に好ましい。
これによれば、合成皮革は、塩化ビニルからなることにより、塩化ビニルは、難燃性、撥水性に優れているので、難燃性、撥水性に優れた床材とすることができる。
【００２３】
本発明の床材では、前記合成皮革は、オレフィンからなることが好ましい。
ここで、オレフィンとしては、例えば、エチレン、プロピレン、ブテン−１、３−メチルブテン−１、３−メチルペンテン−１、４−メチルペンテン−１、オクテン−１等の単独重合体等が挙げられる。
ポリエチレンとしては、低密度ポリエチレン、高密度ポリエチレン、直鎖状低密度ポリエチレン等が挙げられる。
ポリプロピレンとしては、ホモポリプロピレン、ランダムポリプロピレン、ブロックポリプロピレン等が挙げられる。
これによれば、合成皮革は、オレフィンからなることにより、オレフィンは低比重であるので、レザー状皮膜を軽量化することができる。従って、床材の軽量化を図ることができる。
【００２４】
本発明の床材では、前記レザー状の皮膜には、マイナスイオン発生剤、抗菌剤、防黴剤、防ダニ剤、防虫剤、脱臭剤、動物忌避剤、吸放湿パウダー、揮発性有機化合物低減剤の少なくともいずれか１つが配合されていることが好ましい。
【００２５】
本発明の床材では、厚さが、１０〜２０ｍｍであることが好ましい。
この床材の厚さが、１０ｍｍ未満であると、クッション性が発現しない場合がある。床材の厚さが、２０ｍｍを超えると、廊下や洋間等との間に段差ができてしまう場合がある。
以上のように、床材の厚さが、１０〜２０ｍｍであることにより、廊下や洋間等との間に段差ができてしまうことが少なく、老人や幼児にとって、その段差を乗り越えることは、困難でなくなる。従って、バリアフリーに対応する床材とすることができる。
【発明を実施するための最良の形態】
【００２６】
以下、本発明の実施の形態を図面に基づいて説明する。  図１には、本発明の一実施形態に係る床材１の断面構造が示されている。
床材１は、断面方向の中心部分に配置される芯材１０と、芯材１０の両面にそれぞれ設けられるクッション材２０と、このクッション材２０を覆うように芯材１０に取り付けられるレザー状仕上材３０と、レザー状仕上材３０が設けられていないクッション材２０上に、レザー状仕上材３０とは反対側の方向に向けて設けられる裏面材４０とを備えて構成される。
なお、床材１の端縁部分では、レザー状仕上材３０が裏面材４０側のクッション材２０まで回り込み、このクッション材２０とレザー状仕上材３０とが、裏面材４０と同一平面で接触している。
【００２７】
床材１の厚さは、１０〜２０ｍｍ程度である。床材１の平面寸法は、約半畳である。
芯材１０は、ポリスチレンフォーム１１と、このポリスチレンフォーム１１の両面に貼られる保護シート１２とを備えて構成されている。
保護シート１２は、０．３ｍｍ程度の厚さであり、ポリプロピレンにガラス繊維を含有して成形されるシートである。
クッション材２０は、軟質のポリエチレン製シートである。
【００２８】
レザー状仕上材３０は、基布３２上にレザー状皮膜３１が形成されたものであり、ＪＩＳ−Ｋ−６７７２で規定される引張り試験において縦方向の伸び率が５０％以下、より好ましくは３０％以下であり、かつ横方向の伸び率が１５０％以下、より好ましくは５０％以下である。
【００２９】
レザー状皮膜３１は、合成皮革からなり、この合成皮革は、塩化ビニルからなる。レザー状皮膜３１には、抗菌剤が配合されている。この抗菌剤としては、茶から抽出されるカテキン、茶もしくは茶殻乾燥物粉砕粉体、キトサン、銀、銅、亜鉛等の金属、ベンゾイミダゾール、トリアゾール、ジチオカルバメート、有機スズ、第４アンモニウム塩等、イソチアン酸化合物、ヒノキチオール、タケ抽出オイル、シソ抽出オイル、チアゾリルスルファミド化合物、ホタテ貝殻粉等が挙げられる。この中でも、天然物由来であり、安全性の観点から、カテキン、茶もしくは茶殻乾燥物粉砕体、キトサン、ヒノキチオール、タケ抽出オイル、ホタテ貝殻粉が特に好ましい。
【００３０】
また、レザー状皮膜３１の表面側には、エンボス加工であるしぼ加工が施されている。このしぼ加工におけるパターンは、円形状の凹部が、所定の間隔で形成されているものである。
【００３１】
基布３２は、平織物からなる織布であり、ポリエステル繊維とレーヨン繊維との混紡繊維からなる。
ここで、ポリエステル繊維とレーヨン繊維との成分比は、ポリエステル繊維６５重量％とレーヨン繊維３５重量％とする成分比である。
【００３２】
また、基布３２である織布の両面には、起毛加工が施されている。起毛加工の具体的方法としては、針布による起毛機により、毛羽立てる方法等が挙げられる。
裏面材４０は、防湿性を備えるものであればよく、軟質のポリエチレン製シートである。
【００３３】
床材１の製造手順を以下に示す。
１）レザー状皮膜３１となる樹脂組成物をカレンダー成形により成形し、基布３２上にラミネートする。この樹脂組成物は、塩化ビニル樹脂１００重量部（信越化学（株）製、信越ＰＶＣ  ＴＫ−１３００、平均重合度１３００）に対して、可塑剤（ジ−２エチルヘキシルフタレート（ＤＯＰ））１００重量部、重炭酸カルシウム２５重量部、および顔料を配合したものである。その後、レザー状皮膜３１の表面に、表面仕上げ剤として、ウレタン樹脂を２０μｍの厚さにグラビアコートを行う。そして、レザー状皮膜３１の表面側よりしぼ加工を施して、レザー状仕上材３０を得る。
【００３４】
２）芯材１０を、略半畳の大きさのポリスチレンフォーム１１の両面に保護シート１２を接着して製造する。
３）芯材１０の両面に、クッション材２０を接着する。ここで、一方のクッション材２０は、芯材１０の端面と揃え、他方のクッション材２０の端面は、芯材１０の端面と少し間隔をあけるようにする（図１参照）。
４）芯材１０と端面を揃えた側のクッション材２０の表面に、レザー状仕上材３０を基布３２側がクッション材２０と対向するようにして接着する。その後、レザー状仕上材３０をクッション材２０および芯材１０の端面側に回り込ませて、前記他方のクッション材２０と同一平面になるようにする。
５）前記他方のクッション材２０および回り込んだレザー状仕上材３０の表面に、裏面材４０を接着する。
【００３５】
一方、床材１を使用する居室２およびフローリング３を図２、３を用いて説明する。まず、図２に示されるように、居室２のフローリング３には、設置用の凹部３Ａが形成されている。凹部３Ａは、平面略矩形状であり、凹部３Ａのフローリング３表面からの深さｄは、図３に示されるように、床材１の厚さと略同様である。
【００３６】
床材１は、この凹部３Ａに、嵌め込んで使用する。床材１は、縦×横  ３×３計９枚、嵌め込まれる。
この床材１とフローリング３の表面は、図３に示されるように、凹部３Ａの深さと床材１の厚さと略同様である、すなわちフローリング３を構成するフローリング材と床材１の総厚みとは、ほぼ同じであるため略同一平面上となる。従って、段差は、生じていない。
【００３７】
上述のような本実施形態によれば、次のような効果がある。
（１）レザー状仕上材３０は、レザー状皮膜３１を備えることにより、レザー状皮膜３１には、元々ダニ等を養生する養分が含まれていないから、湿気によってダニ等が発生することが少ない。従って、ダニやカビの発生を低減することができる。また、クッション材２０により、遮音性、クッション性を備えることができる。さらに、総厚みが、フローリング３を構成するフローリング材とほぼ同じであることにより、段差が生じることが少ないので、いわゆるバリアフリーに対応することができる。
【００３８】
（２）レザー状仕上材３０は、ＪＩＳ−Ｋ−６７７２で規定される引張り試験において縦方向の伸び率が５０％以下であり、かつ横方向の伸び率が１５０％以下であることにより、床材１の上を歩行する際に、レザー状仕上材３０は、縦、横のどちらか一方向に伸びすぎることがないから、レザー状仕上材３０が伸びることによりに足を取られることがないので、歩行の際の感触を向上させることができる。
【００３９】
（３）織布は、一方向への伸び率が大きくないから、床材１を製造する際に、たるみやずれが発生することがない。従って、本発明の基布３２として、織布は好適である。
（４）織布は、平織物であることにより、平織物は、織布の表面を平滑にできるから、床材１を製造する際に、床材１の表面を平滑に仕上げることができる。
（５）織布は、ポリエステル繊維とレーヨン繊維との混紡繊維からなることにより、ポリエステル繊維は、耐酸性に優れ、レーヨン繊維は、耐熱性に優れているので、耐酸性と耐熱性を兼ね備えた床材１とすることができる。
【００４０】
（６）織布には、起毛加工が施されていることにより、毛羽だった起毛が、織布外からの衝撃を和らげるので、床材１にクッション性を付与することができる。
（７）レザー状皮膜３１は、合成皮革からなることにより、合成皮革は、耐久性に優れているので、耐久性に優れた床材１とすることができる。
（８）合成皮革は、塩化ビニルからなることにより、塩化ビニルは、撥水性に優れているので、撥水性に優れた床材１とすることができる。
【００４１】
（９）レザー状皮膜３１の表面側には、円形状の凹部が複数形成されたしぼ加工が施されていることにより、このエンボス加工による種々の模様を形成することができるので、外観の向上を図ることができる。
（１０）床材１の厚さが、１０〜２０ｍｍであることにより、フローリング３との間に段差ができてしまうことが少なく、老人や幼児にとって、その段差を乗り越えることは、困難でなくなる。従って、バリアフリーに対応する床材１とすることができる。
【００４２】
なお、本発明は前記実施形態に限定されるものではなく、本発明の目的を達成できる範囲での変形、改良は、本発明に含まれるものである。
例えば、前記実施形態では、基布３２としては、織布を採用していたが、これに限られず、不織布を使用してもよい。
ここで、不織布の繊維としては、ポリエチレン、ポリプロピレン、ポリエステル、レーヨン、ナイロン等が挙げられる。
ポリエチレンとしては、低密度ポリエチレン、高密度ポリエチレン、直鎖状低密度ポリエチレン等が挙げられる。
ポリプロピレンとしては、ホモポリプロピレン、ランダムポリプロピレン、ブロックポリプロピレン等が挙げられる。
ポリエステルとしては、ポリエチレンテレフタレート等が挙げられる。
【００４３】
一方、不織布の製造方法としては、例えば、スパンボンド法、メルトブロー法、スパンレース法、熱風カード法、熱エンボスカード法、フラッシュボンド法等が挙げられる。
これによれば、不織布は、一方向への伸び率が大きくないから、床材１を製造する際に、たるみやずれが発生することがない。従って、本発明の基布３２として、不織布は好適である。また、不織布は、生産性が高いから、安価であるので、床材１の製造コストを削減することができる。
【００４４】
前記実施形態では、織布としては、平織物を使用していたが、これに限られず、綾織物や繻子織物等のものを使用してもよい。
織布が綾織物の場合には、綾織物は、柔軟であるから、床材１を製造する際に、扱いやすいので、作業性を向上させることができる。
【００４５】
前記実施形態では、織布は、ポリエステル繊維とレーヨン繊維との混紡繊維からなるものであったが、これにかぎられず、レーヨン繊維のみからなるものでもよい。
これによれば、織布は、レーヨン繊維からなることにより、レーヨン繊維は、熱で溶けることがないので、耐熱性に優れた床材とすることができる。
【００４６】
前記実施形態では、合成皮革は、塩化ビニルからなるものであったが、これに限られず、オレフィンやポリウレタンからなるものであってもよい。
ここで、オレフィンとしては、例えば、エチレン、プロピレン、ブテン−１、３−メチルブテン−１、３−メチルペンテン−１、４−メチルペンテン−１、オクテン−１等の単独重合体等が挙げられる。
ポリエチレンとしては、低密度ポリエチレン、高密度ポリエチレン、直鎖状低密度ポリエチレン等が挙げられる。
ポリプロピレンとしては、ホモポリプロピレン、ランダムポリプロピレン、ブロックポリプロピレン等が挙げられる。
これによれば、合成皮革は、オレフィンからなることにより、オレフィンは低比重であるので、レザー状皮膜３１を軽量化することができる。従って、床材１の軽量化を図ることができる。
【００４７】
前記実施形態では、レザー状皮膜３１には、マイナスイオン発生剤、抗菌剤、防黴剤、防ダニ剤、防虫剤、脱臭剤、動物忌避剤、吸放湿パウダー、揮発性有機化合物低減剤の少なくともいずれか１つが配合されているようにすればよい。
【００４８】
ここで、マイナスイオン発生剤としては、花崗岩、ヘエルグロン石、トロゴム石、ペグマタイト等が挙げられる。
抗菌剤としては、茶から抽出されるカテキン、茶もしくは茶殻乾燥物粉砕粉体、キトサン、銀、銅、亜鉛等の金属、ベンゾイミダゾール、トリアゾール、ジチオカルバメート、有機スズ、第４アンモニウム塩等、イソチアン酸化合物、ヒノキチオール、タケ抽出オイル、シソ抽出オイル、チアゾリルスルファミド化合物、ホタテ貝殻粉等が挙げられる。
防黴剤としては、有機スズ化合物、有機硫黄化合物、塩素系化合物、フェノール系化合物、チモール等が挙げられる。
【００４９】
防ダニ剤としては、アレスリン、テトラメスリン、レスメトリン、フェノトフラメトリン、ペルメトリン、シフェノトリン、トラロメスリン、エンペントリン、ＤＤＶＰ、フェニオチン、テメホス、ジフルベンズロン、ブプロフェジン、ピリプロキシフェン、ハッカ油等が挙げられる。
防虫剤としては、クレゾール、ｏ−フェニルフェノール、パラチオン、イミダゾール等が挙げられる。
【００５０】
脱臭剤としては、カテキン、茶もしくは茶殻乾燥物粉砕粉体、シリカゲル、活性炭、アスコルビン酸系化合物、鉄／フタロシアニン、活性アルミナ、酸化チタン、酸化亜鉛、カーボンブラック、ゼオライト等が挙げられる。
【００５１】
動物忌避剤としては、ピレトリン、ロテノン、フタルスリン、アレスリン、ペルメトリン、サイバーメトリン、アルファサイバーメトリン、フェノトリン、シフェノトリン、メントール、ヒノキオイル、スギオイル、ヒバオイル、ジチオカルバモリルジスルファイド系化合物、シンナミックアルデヒド、リナロール等が挙げられる。
【００５２】
吸放湿パウダーとしては、キチン、キトサン、シルク、ケラチン、セルロース、卵殻膜、コラーゲン、ウール、麻、綿、ペタイン等の微粉末等が挙げられる。
【００５３】
揮発性有機化合物低減剤としては、ホタテ貝殻粉、漆喰粉砕体（消石灰）等の弱アルカリ性パウダー、活性炭、グラフト重合高分子吸着剤、アミン化合物、ヒドラジド化合物等が挙げられる。前記した揮発性有機化合物低減剤は、ベンゼン、トルエン、キシレン、ホルムアルデヒド、アセトアルデヒド、トリクロロエチレン等の揮発性有機化合物を有効に低減することができる。
【実施例】
【００５４】
以下、実施例および比較例を挙げて、本発明をより具体的に説明する。なお、本発明は実施例の内容に限定されるものではない。
【００５５】
［実施例１］
前記実施形態において、具体的条件を下記の通りとして、床材を製造した。
この場合にあって、レザー状仕上材の基布としては、平織物からなる織布であり、ポリエステル繊維とレーヨン繊維との混紡繊維からなる。ここで、ポリエステル繊維とレーヨン繊維との成分比は、ポリエステル繊維６５重量％とレーヨン繊維３５重量％とする成分比である。芯材１０のポリスチレンフォーム１１は、旭化成（株）製  スタイロフォーム、保護シート１２は、ガラス繊維含有シート、クッション材２０は、ポリエチレン製シートを用いた。前記実施形態のように、レザー状仕上材を得て、その後、床材を製造した。
【００５６】
［実施例２］
実施例１とは、レザー状仕上材の基布が、綾織物からなる織布である点が異なる。
【００５７】
［実施例３］
レザー状皮膜３１に対して、揮発性有機化合物低減剤として、粒径が１０μｍホタテ貝殻粉（ホタテ貝殻を９００℃×５時間焼成して得られた焼成粉）を２０質量％配合し、及び表面仕上げ剤に対して、揮発性有機化合物低減剤として、粒径３μｍのホタテ貝殻粉（粒径以外は前記のホタテ貝殻粉と同仕様）を３０質量％配合してレザー状仕上材３０とした以外は、実施例１と同様にして、床材を得た。
【００５８】
［比較例１］
実施例１とは、レザー状仕上材の基布が、メリヤスである点が異なる。
【００５９】
［比較例２］
実施例１とは、レザー状仕上材が、天然畳表である点が異なる。
【００６０】
［引張り試験］
各実施例、比較例において、得られたレザー状仕上材の縦方向の伸び率および横方向の伸び率をＪＩＳ−Ｋ−６７７２で規定される引張り試験で測定した。
具体的には、まず、レザー状仕上材からランダムに１ｍのサンプルを選んだ。このサンプルを両端から約５０ｍｍずつ除いた部分から、縦方向の試験の場合は、長さ方向に平行に、横方向の試験の場合は、幅方向に平行に採取した。
引張り試験は、温度２０℃、湿度６０％条件下で行い、上記サンプルは、試験前１時間試験条件と同一条件下とした。引張り試験では、振り子型引張り試験機を用いた。試験機の容量は、切断荷重が容量の５０％とした。
そして、幅３０ｍｍおよび長さ２５０ｍｍの試験片を縦方向および横方向からそれぞれ３枚ずつとり、その中央部に距離１００ｍｍの標線をつける。これを引張り試験機に取り付け、つかみ間隔１５０ｍｍで１分間当たり２００ｍｍの速度で引っ張ったときの伸び率を算出した。この測定結果を表１に示す。なお、比較例２のサンプルでは、伸び率は測定していない。
【００６１】
［評価試験］
各実施例、比較例の床材に対して、防ダニ試験を行った。
【００６２】
防ダニ試験は、試作した床材について、温度４０℃、湿度６０％の雰囲気下に３ヶ月放置し、ダニの発生状況を観察した。観察結果を表１に示す。表１中、○は、ダニの発生がなかった、×は、ダニが発生したことを示す。結果を表１に示す。
【００６３】
【表１】
2004176535.tif 000003
【００６４】
表１によれば、実施例１〜３は、ダニが発生せず問題がなかった。
【産業上の利用可能性】
【００６５】
本発明の床材は、遮音性、クッション性を備え、例えば、バリアフリー住宅用の床材として好適に利用することができるものである。
【図面の簡単な説明】
【００６６】
【図１】本発明の一実施形態の床材を示す断面図である。
【図２】本実施形態の床材が使用されるフローリングの斜視図である。
【図３】本実施形態の床材が使用されるフローリングの断面図である。
【符号の説明】
【００６７】
１      床材
３      フローリング
１０      芯材
２０      クッション材
３０      レザー状仕上材
３１      レザー状皮膜
３２      基布
【図１】
2004176535.tif 000004
【図２】
2004176535.tif 000005
【図３】
2004176535.tif 000006